(57)【特許請求の範囲】
【請求項１】
鉛蓄電池用電極の作製に好適なペースト組成物を調製する方法であって、 
（ａ）カーボンナノチューブ及び第１の粒径の酸化鉛を含む複合材料を提供する工程、並びに 
（ｂ）前記複合材料を硫酸、水、及び第２の粒径の酸化鉛と混合してペースト組成物を得る工程を含む、方法。 
【請求項２】
前記（ｂ）が、（ｂ’）前記複合材料を硫酸、水、第２の粒径の酸化鉛、及び少なくとも１つの補強フィラーと混合してペースト組成物を得る工程である、請求項１に記載の方法。 
【請求項３】
前記複合材料が、 
−  粉砕工程であって、未加工又は酸化されたカーボンナノチューブを酸化鉛と共に、５：９５から２０：８０の範囲に及ぶカーボンナノチューブの酸化鉛に対する重量比で粉砕する工程によって得られ、それによりカーボンナノチューブ及び第１の粒径の酸化鉛を含む前記複合材料が得られる、請求項１又は２に記載の方法。 
【請求項４】
前記粉砕工程がボールミル内で実施される、請求項３に記載の方法。 
【請求項５】
前記粉砕工程の後に、得られた粉砕粒子を成形する工程を更に含む、請求項３に記載の方法。 
【請求項６】
前記第１の粒径が０．１から０．６μｍの間である、請求項１から５のいずれか一項に記載の方法。 
【請求項７】
高温にて鉛を空気に接触させることによって前記複合材料の製造前に酸化鉛を調製して、酸化鉛の粉末を得る予備工程をさらに含む、請求項１から６のいずれか一項に記載の方法。 
【請求項８】
前記複合材料の調製に使用されるボールミル内で高温にて鉛を空気と接触させることによって、前記複合材料の製造中に酸化鉛を調製する工程をさらに含む、請求項１から７のいずれか一項に記載の方法。 
【請求項９】
鉛が固体形態で空気の存在下で、３００℃から４００℃の範囲に及ぶ温度に加熱された前記ボールミル中に導入される、請求項８に記載の方法。 
【請求項１０】
前記第２の粒径が０．５から３μｍの間である、請求項１から９のいずれか一項に記載の方法。 
【請求項１１】
前記カーボンナノチューブが前記ペースト組成物の重量に対して０．２から２重量％である、請求項１から１０のいずれか一項に記載の方法。 
【請求項１２】
前記第１の粒径の酸化鉛及び第２の粒径の酸化鉛が前記ペースト組成物の重量に対して７５から８５重量％である、請求項１から１１のいずれか一項に記載の方法。 
【請求項１３】
未加工の又は酸化されたカーボンナノチューブ及び粒径が０．１から０．６μｍの間である第１の粒径の酸化鉛を、１０：９０から２０：８０の範囲に及ぶ前記カーボンナノチューブの酸化鉛に対する重量比で含む複合材料、硫酸、水、及び第２の粒径の酸化鉛を含む、ペースト組成物。 
【請求項１４】
前記複合材料が、前記カーボンナノチューブ及び前記酸化鉛を粉砕することによって得られる、請求項１３に記載のペースト組成物。 
【請求項１５】
粉砕がポリマーの非存在下で行われる、請求項１４に記載のペースト組成物。 
【請求項１６】
少なくとも１つの補強フィラーを更に含む、請求項１３に記載のペースト組成物。 
【請求項１７】
前記第２の粒径が０．５から３μｍである、請求項１３から１６のいずれか一項に記載のペースト組成物。 
【請求項１８】
（ａ）グリッドを請求項１３から１７のいずれか一項に記載のペースト組成物に含浸させる工程、 
（ｂ）含浸されたグリッドを加圧成形して平板を得る工程、及び 
（ｃ）前記平板を乾燥させてペースト組成物を硬化させる工程 
を含む、鉛蓄電池用電極を製造する方法。 
【請求項１９】
鉛蓄電池用電極がカソードである、請求項１８に記載の方法。 
【請求項２０】
請求項１８又は１９に記載の方法で得られる少なくとも１つの電極を含む鉛蓄電池。
【発明の詳細な説明】
【技術分野】
【０００１】
本発明は、カーボンナノフィラー／酸化鉛複合材料を硫酸、水及びさらなる酸化鉛と混合することを含む、鉛蓄電池用電極の作製に好適なペースト組成物の製造方法に関する。本発明は、このように得られたペースト、その製造で使用される複合材料並びにこのペーストから得られた電極及び鉛蓄電池にも関する。
【背景技術】
【０００２】
商業的観点より、鉛蓄電池は、より最近の電気化学システム、例えばリチウムイオン電池と比べて、その高い信頼性及び低コストのために、最も重要な充電式電気化学システムである。これらは主に内燃機関を始動させるために使用されるが、他の用途は、断続的に生成されるエネルギー、例えば太陽エネルギー又は風力エネルギーの貯蔵を含む。
【０００３】
鉛蓄電池は、典型的に、例えばポリプロピレン又はガラス繊維で構成されてもよい膜によって隔離された少なくとも１個の負極（電池を充電する場合、通常、ＰｂＯ２で構成されたカソードである）及び少なくとも１個の正極（電池を充電する場合、通常、スポンジ状鉛で構成されたアノードである）を含有する電極集合体を備える。電池は、母線、電解質溶液（一般に硫酸の水溶液）及びハウジングも含む。それぞれの電極は、通常Ｐｂ／Ｓｂ合金又はＰｂ／Ｃａ合金などの鉛合金製の集電装置によって携行される。
【０００４】
この１０年間に、鉛蓄電池の正極の導電率を上昇させるために、及び充電中に鉛がＰｂＯ２へ酸化するのを防止するＰｂＳＯ４の大きな結晶が形成するのを避けるために、電池の充電／放電特性を、それゆえ正極の活物質利用を改善することを視野に入れて研究が行われてきた。この目的のために、本電極の製造に使用するペースト中へカーボンナノチューブを包含する試みが行われている。カーボンナノチューブは、導電性であり、硫酸電解質環境において安定であることが公知であるｓｐ２混成炭素原子より構築されたロール状グラフェンシートより成る。
【０００５】
Wangら（Effect of MWCNTs as Additives in Lead Acid Battery, Journal of Materials Science & Engineering, Vol. 25, n° 6, 2007）はこのため、黒鉛化が続いてもよい酸処理によって得られた修飾多層カーボンナノチューブがＰｂＯ２正極の配合物中に０．１６重量％で包含されている場合、電池の電極の導電率及び活物質の利用が改善されたことを示している。
【０００６】
Endoら（Applications of Carbon Nanotubes in the Twenty-First century, Phil. Trans. R. Soc. Lond. A, Vol. 362, pp. 2223-2238, 2004）も、１．５重量％のカーボンナノチューブを鉛蓄電池の正極に添加してその導電率を改善し、負極にも添加してポリマーに埋め込まれた場合にサイクル特性を改善することを報告している。
【０００７】
しかし、化学気相蒸着（ＣＶＤ）によって得られたカーボンナノチューブは、通常、カーボンナノチューブを大規模生産するために普通使用され、それぞれのカーボンナノチューブ間のファンデルワールス相互作用から生じるもつれた構造を有し、この構造によって電極ペーストの製造で使用する溶媒などの水性溶媒中への均質な分散が妨げられる。このような不十分な分散によって次に、電極と電解質との間の電荷移動の有効性、従って鉛蓄電池の性能及び寿命に影響が及び得る。
【０００８】
この欠陥を克服するために、ペースト媒体とのカーボンナノチューブの適合性を改善する界面活性剤及び／又はポリマーで、カーボンナノチューブを包むことがすでに提案されている。
【０００９】
合成繊維、水及び硫酸を添加する前に、酸化鉛を酸化したカーボンナノチューブと遊星遠心ミキサー内でブレンドすることによって電極ペーストを調製することも提案されている。この方法も、粉砕されるべき大量の酸化鉛のために、複雑すぎて工業化できない。
【００１０】
したがって、中に均質に分散されたカーボンナノチューブを含有し、良好な性能（高い電流密度及びＰｂＳＯ４の大きな結晶の形成ができる限り少ない）及び長寿命（良好な機械特性及び高い充電／放電サイクル数）を有する鉛蓄電池を製造可能にする電極ペーストを製造するための簡単で経済的な方法を提供する必要性が残存する。
【００１１】
発明者らは、ここで、この必要性が、酸化鉛／ナノフィラー複合材料をペースト配合物の残りと混合することによって電極ペーストが調製される方法を提供することによって満たされ得ることを示している。とりわけ良好な結果は、この複合材料がボール粉砕によって得られる場合に達成され得る。
参考文献
［１］Journal of Materials Science & Engineering, Vol. 25, n° 6, pp. 932-934, 2007
［２］Phil. Trans. R. Soc. Lond. A, Vol. 362, pp. 2223- 2238, 2004
［３］欧州特許第１９８０５３０号
［４］Carbon, Vol. 44, pp. 1572-1580, 2006
【発明の概要】
【００１２】
一態様において、本発明は、従って、鉛蓄電池用電極の作製に好適なペースト組成物を調製する方法であって、
（ａ）炭素系ナノフィラー及び第１の粒径の酸化鉛を含む複合材料を提供する工程、並びに
（ｂ）前記複合材料を硫酸、水、第２の粒径の酸化鉛、及び任意選択的に少なくとも１つの補強フィラー、例えばガラス繊維を混合して、ペースト組成物を得る工程
を含む、方法に関する。
【００１３】
いくつかの実施態様において、複合材料の前記第１の粒径は、０．１から０．６μｍ、好ましくは０．２から０．４μｍの間である。
【００１４】
他の実施態様において、前記第２の粒径は０．５から３μｍの間である。
【００１５】
別の態様において、本発明は、本方法によって入手可能なペーストに関する。
【００１６】
なお別の態様において、本発明は、未加工の又は酸化された炭素系ナノフィラー及び第１の粒径の酸化鉛を、５：９５から２０：８０の範囲に及ぶ炭素系ナノフィラーの酸化鉛に対する重量比で含む複合材料に関する。この複合材料は、上の方法の工程（ａ）で使用されてもよい。複合材料はボールミル粉砕によって得られてもよい。
【００１７】
さらなる態様において、本発明は、上記のような複合材料、硫酸、水、第２の粒径の酸化鉛を含み、少なくとも１つの補強フィラーを含んでもよいペースト組成物を提供する。
【００１８】
いくつかの実施態様において、前記第２の粒径は０．５から３μｍの間である。
【００１９】
別の態様において、鉛蓄電池用電極を製造する方法であって、
（ａ）グリッドを本明細書で定義されるようなペースト組成物に含浸させる工程、
（ｂ）含浸されたグリッドを加圧成形して平板を得る工程、及び
（ｃ）前記平板を乾燥させてペースト組成物を硬化する工程
を含む方法が提供される。
【００２０】
なお別の態様において、本発明は、本明細書で定義されるような方法によって入手可能な鉛蓄電池用電極、とりわけ正極に関する。
【００２１】
本発明は、本明細書で定義されるような少なくとも１つの電極を含む鉛蓄電池にも関する。
【００２２】
本発明によるペースト組成物を調製する方法は、ポリマーによる官能化の必要がない、未加工の（即ち純粋な又は未処理のカーボンナノチューブ）又は酸化されたカーボンナノチューブを使用することによって容易に実施され得る。さらに、本方法で使用される複合材料がボールミル粉砕によって得られる場合、ペーストを製造するために使用される酸化鉛の全バッチと共にカーボンナノチューブをミル粉砕する必要は除去される。従って、複合材料は、カーボンナノチューブ及び第１の粒径の酸化鉛の均質な混合物を得るために酸化鉛中で、例えばボールミルでミル粉砕された所与の濃度のカーボンナノチューブを含むマスターバッチと見なされ得る。
【００２３】
カーボンナノチューブの濃度は、次に、マスターバッチ又はその一部をペースト組成物の残りの構成成分、即ち硫酸、水、第２の粒径の酸化鉛及び任意選択的に少なくとも１つの補強フィラー、例えばガラス繊維の中へ混合することによって低下される。
【００２４】
この方法は、より小型で、このように安価なボールミルの使用を可能とする。
【発明を実施するための形態】
【００２５】
本発明は、今、さらに詳細に説明されるであろう。以下の説明では、「間に含まれる」という表現は、下限及び上限を含み、明示された範囲の値を示すと理解されるべきである。
【００２６】
さらに、「酸化鉛」は、本明細書で使用される場合、式ＰｂＯｘを有し、１≦ｘ≦２である酸化鉛の混合物を示す。
【００２７】
上述したように、本発明の方法は、炭素系ナノフィラー及び酸化鉛を含む複合材料を提供する第１の工程を含む。
【００２８】
炭素系ナノフィラーは、好ましくは、カーボンナノチューブ、カーボンナノファイバー及びその混合物から選択される。
【００２９】
カーボンナノチューブは、一又は複数の同心状に巻かれたグラフェンリーフレット（ｇｒａｐｈｅｎｅ  ｌｅａｆｌｅｔｓ）で構成される。このため、単層ナノチューブ（即ちＳＷＮＴ）と多層ナノチューブ（ＭＷＮＴ）との間で区別がなされる。本発明により、欧州特許第１９８０５３０号に記載されているように、化学気相蒸着（即ちＣＶＤ）法によって、炭素源（好ましくは再生可能源による）の触媒分解によって調製される多層ＣＮＴを使用することが好ましい。
【００３０】
本発明で使用するカーボンナノチューブは、典型的に、０．１から１００ｎｍ、好ましくは０．４から５０ｎｍ、より好ましくは１から３０ｎｍ、さらにより好ましくは１０から１５ｎｍの平均粒径及び好都合には０．１から１０μｍの長さを有する。その長さ／直径比、即ち縦横比は、好都合には１０を超え、通常は１００を超える。その比表面積は、例えば１００から３００ｍ２／ｇ、好ましくは２００から３００ｍ２／ｇの間であり、その見かけの密度は、特に０．０５から０．５ｇ／ｃｍ３、より好ましくは０．１から０．２ｇ／ｃｍ３の間であってもよい。多層カーボンナノチューブは、例えば５から１５枚のリーフレット、より好ましくは７から１０枚のリーフレットを含有してもよい。
【００３１】
粗（未加工）カーボンナノチューブの一例は、特にアルケマから商品名グラフィストレングス（登録商標）Ｃ１００として商業的に入手できる。
【００３２】
ナノチューブは、本発明による方法で用いられる前に、精製及び／又は処理（とりわけ酸化）されてもよい。
【００３３】
ナノチューブは、その作製方法から生じる鉄などのいかなる残留金属及び鉱物不純物もナノチューブから除去するために、硫酸又は別の酸の溶液を使用して洗浄することによって精製してもよい。ナノチューブの硫酸に対する重量比は、特に、１：２から１：３の間であってもよい。精製操作は、さらに９０から１２０℃の温度にて、例えば５から１０時間の時間にわたって実施されてもよい。この操作の後には、好都合には、水ですすぐ工程及び精製ナノチューブを乾燥する工程が続いてもよい。ナノチューブが含有する鉄及び／又はマグネシウム及び／又はアルミナを除去することを目的とするナノチューブを精製する別の経路は、ナノチューブに１０００℃を超える熱処理に供することを含む。
【００３４】
ナノチューブは、好都合には、０．５％から１５重量％のＮａＯＣｌ、好ましくは１％から１０重量％のＮａＯＣｌを含有する次亜塩素酸ナトリウムの溶液に、例えば１：０．１から１：１のナノチューブの次亜塩素酸ナトリウムに対する重量比で接触させることによって酸化される。酸化は、好都合には、６０℃未満の温度、好ましくは室温にて、２、３分から２４時間の時間にわたって実施される。この酸化操作の後には、好都合には酸化されたナノチューブの濾過工程及び／又は遠心分離の工程、洗浄工程及び乾燥工程が続いてもよい。
【００３５】
酸化されたナノチューブは、また、以下で詳細に論じるように、ミル粉砕方法の間又はペースト組成物調製方法の間に高温にて空気を導入することによって得られてもよい。
【００３６】
しかし、ナノチューブを粗製の状態で本発明による方法で使用されることが好ましい。
【００３７】
カーボンナノファイバーは、カーボンナノチューブと同様に、水素の存在下で５００から１２００℃の温度にて、遷移金属（Ｆｅ、Ｎｉ、Ｃｏ、Ｃｕ）を含む触媒上で分解される炭素源から、化学気相蒸着（即ちＣＶＤ）によって作製されたナノフィラメントである。しかし、これらの２種類のナノフィラーは、その構造が相互に異なる（I. MARTIN-GULLONら, Carbon 44 (2006) 1572-1580）。特に、カーボンナノチューブは、１０から１００ｎｍの直径を有する円筒を形成するために繊維の縦軸を中心として同心状に巻かれた１枚又は複数枚のグラフェンシートで構成される。比較すると、カーボンナノファイバーは、多かれ少なかれ組織化された黒鉛領域（乱層スタッキングとも呼ばれる）に存し、黒鉛領域の面は繊維の縦軸に対して可変角度にて傾斜している。これらのスタッキングは、積み重ねられて、一般に１００ｎｍから５００ｎｍの間又はなおそれ以上を含む直径を有する構造体を形成するプレートレット、フィッシュボーン又はカップの形態をとってもよい。
【００３８】
本発明の複合材料は、好都合には、
−好ましくはボールミル内で未加工又は酸化した炭素系ナノフィラーを酸化鉛と共に、５：９５から２０：８０の範囲に及ぶ炭素系ナノフィラーの酸化鉛に対する重量比で粉砕（即ちミル粉砕）し、
−得られた粉砕（ミル粉砕）粒子を任意選択的に成形することによって得られてよく、
炭素系ナノフィラー及び第１の粒径の酸化鉛を含む前記複合材料が得られる。
【００３９】
この粉砕工程は、遊星遠心ミキサーなどのいかなるボールミルにおいても、例えば１５０ｒｐｍ未満、好ましくは６０から１２０ｒｐｍ又はなお６０ｒｐｍ未満の速度にて、４時間から１６時間、好ましくは６から８時間の期間にわたって実施されてもよい。さらに粉砕は、好ましくはポリマーの非存在下で実施される。粉砕手段は、例えば１ｃｍから５ｃｍの直径を有するセラミックボールなどの１００から１５０個のボールを含んでもよい。この粉砕工程の結果として、マルバーン粒径分析器を使用してレーザ回折により測定したように、カーボンナノチューブの中央径（Ｄ５０）は、Ｄ５０が約４００μｍのカーボンナノチューブから始まり、通常１００μｍ未満である。
【００４０】
本発明の実施態様によると、この方法は、高温にて鉛を空気に接触させることによって複合材料の製造前に酸化鉛を調製して、酸化鉛の粉末を得る予備工程をさらに含んでもよい。
【００４１】
代わりに及び好ましい実施態様によると、本発明の方法は、複合材料の調製に使用されるボールミル内で高温にて鉛を空気と接触させることによって、複合材料の製造中に酸化鉛を調製する工程をさらに含む。本実施態様において、鉛は、一般に、固体形態で空気の存在下で、３００℃から４００℃、好ましくは３３０℃から３７０℃の範囲に及ぶ温度に加熱されたボールミル中に導入される。本実施態様で使用されてもよい代表的なボールミルは、円筒型ボールミル及び円錐型ボールミルである。得られた酸化鉛の粒子は、走査型電子顕微鏡（ＳＥＭ）粒径分析によって測定されるように、０．１から０．６μｍ、好ましくは０．２から０．４μｍの範囲の第１の粒径を有する。ボールミル中に導入された鉛の一部は、粉砕後に酸化されなくてもよい。この酸化されていない鉛は、例えば１：４から１：３の範囲に及ぶ遊離鉛の酸化鉛に対する重量比で存在してもよい。酸化された鉛と酸化されていない鉛の混合物は、以下「酸化鉛」と呼ばれるであろう。
【００４２】
本発明による方法の第２の工程において、前記複合材料は、硫酸、水及び第２の粒径の酸化鉛、並びに任意選択的に少なくとも１つの補強フィラーと混合されてもよい。この第２の粒径は、典型的に、ＳＥＭ粒径分析によって測定されるように、０．５から３μｍの範囲にある。（複合材料に含有される）第１の粒径の酸化鉛の複合材料が添加される第２の粒径の酸化鉛に対する重量比は、０．５：１０から１．５：１０、例えば約１：１０であってもよい。
【００４３】
ペースト組成物中の炭素系ナノフィラーの最終的な量は、０．２から２重量％、例えば０．５から１．５重量％、好ましくは０．８から１．２重量％の範囲に及んでもよい。さらに第１の粒径の酸化鉛及び第２の粒径の酸化鉛は、ペースト組成物の重量に対して共に７５から８５重量％であってもよい。硫酸は、１から２０ｍｏｌ／ｌ、好ましくは３から５ｍｏｌ／ｌの濃度であってもよい。硫酸は、ペースト組成物の総重量の１から１０重量％、好ましくは２から７重量％であってもよい。さらに、希硫酸によって供給される水を含めたペースト組成物中の水の総量は、一般に、７重量％から２０重量％、例えば１０から１５重量％の範囲に及ぶ。
【００４４】
ペースト配合物は、補強材、例えばポリエステル（例えばポリエチレンテレフタレート、ＰＥＴ）、ポリアクリロニトリル、ガラス繊維又は炭素繊維を含んでもよい。補強材は、１から３０μｍの厚さ及び０．０５から４．０ｍｍの長さを有してもよい。ペーストの構成要素の総含有率が１００％に達するという条件で、これらの繊維、好ましくはガラス繊維は、ペースト組成物の総重量の０．１から１重量％、好ましくは０．１から１重量％であってもよい。
【００４５】
本発明は、上記のペースト組成物に基づく鉛蓄電池用電極を製造する方法にも関する。前記方法は、
（ａ）グリッドをペースト組成物に含浸させる工程、
（ｂ）含浸させたグリッドを加圧成形して平板を得る工程、及び
（ｃ）前記平板を乾燥させてペースト組成物を硬化させる工程
を含む。
【００４６】
グリッドは可撓性でも剛性でもよい。グリッドは平坦若しくは二次元であるか、又は湾曲してそれゆえ三次元であってもよい。グリッドは、一般に、鉛又はその合金で構成されている。電極ペーストをグリッドに塗布した後に、硬化は、一般に、例えば３０から６５℃にて、少なくとも８０％、好ましくは９０から９５％の相対湿度の下で１８時間より長く、例えば２４時間実施される。次に、熟成は、好ましくは例えば５５から８０℃にて、周囲相対湿度の下で１から３日間実施される。
【００４７】
電極は、鉛蓄電池の正極であってもよい。この場合には、負極は、カドミウム、金属水素化物、鉛及び亜鉛並びに好ましくはスポンジ状鉛から成る群より選択されるいかなる電気活性材料も含んでもよい。
【００４８】
この鉛蓄電池は、一般に、正極及び負極の各対の間にセパレーターを含む。このセパレーターは、いかなる多孔性非導電性材料、例えばポリプロピレン又はポリエチレンのシートであってもよい。セパレーターの厚さは、０．０１から０．１ｍｍの範囲に及んでもよい。一対の電極は、セパレーターと共にセルを形成する。本発明の鉛電池は、１から１２個のセルを含んでもよく、セルはそれぞれ１．５から２．５ボルトの電圧を供給してもよい。鉛電池は、正極を直接接続するための第１の導体及び負極を直接接続するための第２の導体も含む。
【００４９】
本発明の方法によって得られた鉛蓄電池は、放電深度（ＤＯＤ）が電池の初期容量の２５±０．３％、１４Ｖでの充電と１０．５Ｖでの放電の間、少なくとも１７０回の動作サイクル、好ましくは少なくとも１８０回の動作サイクル、より好ましくは少なくとも２００回の動作サイクルにわたって動作可能である。
【００５０】
本発明は、例証目的で与えるに過ぎない以下の非限定的な実施例に照らしてさらに理解される。
【実施例】
【００５１】
実施例１：本発明によるペーストの調製
６ｋｇのセラミックボールは、１０ｌ広口瓶に導入されて、５０５ｇのカーボンナノチューブ（アルケマ製のグラフィストレングス（登録商標）Ｃ１００）及び４５４５ｇの酸化鉛が添加された。次に、広口瓶は、ボールミル内に設置され、６０ｒｐｍで８時間回転された。５００１．５ｇ黒色粉末が回収された。この生成物は、１０％のカーボンナノチューブ及び９０％の酸化鉛を含有した。ＳＥＭ分析から、粉砕されたＬＯが０．２−０．４μｍの平均径を有することが生じる。
【００５２】
１．６ｇのこの生成物は、１．８４ｇの水及び１４．４ｇの酸化鉛を含むビーカー内に導入された。ペースト状混合物が得られ、これに２．６６ｇの４３％  Ｈ２ＳＯ４を滴加した。カーボンナノチューブ及び酸化鉛を１：１０の重量比で含有するペーストは、このように得られた。
【００５３】
実施例２：比較例のペーストの調製
実施例１で記載したように得られた１２ｇの共粉砕された生成物は、ペースト状混合物を得るために、１．３８ｇの水を含むビーカー内に導入され、２ｇの４３％Ｈ２ＳＯ４が滴加された。カーボンナノチューブ及び酸化鉛を１：１０の重量比で含有するペーストは、このように得られた。
【００５４】
実施例３：電池の性能
鉛蓄電池の性能に対する実施例１及び２のペーストの影響は、およそ２００ｇの負極及び１００ｇの正極、ガラスセパレーター及びＨ２ＳＯ４電解質溶液（ＳＧ＝１．２０５）を含有する２Ｖポリプロピレンセルを使用して研究された。
【００５５】
正極は、実施例１又は２のペーストから作製された。
実施例１及び２からの５００グラムの酸化鉛粉末は、０．５グラムのガラス繊維と３分間混合され、次に、さらに７分間混合する間に水４５ｍｌが添加され、４９ｍｌの硫酸１．３２５Ｓ．ｇを添加が続き、さらに１５分間酸が徐々に添加された。次に、該ペーストは、鉛アンチモン（１．５）グリッド（１．３ｍｍ厚）上に塗布された。次にこれらの平板は、４０℃、９０％ＲＨにて少なくとも２４時間硬化され、続いて８％ＲＨ、６０℃にて乾燥された。
【００５６】
標準負極は、上のセルで使用された。
【００５７】
すべての電気化学的手順は、ＤＴＩチャネル電位に対して行われ、Ｃ／２０の速度での完全放電を含み、有効容量が決定された。
【００５８】
実施例１及び２のペースト組成物は、同じサイクル数、即ち２３４回実施することができた。この実験は、本発明に従って調製されたペーストが、その調製方法がより安価であるにもかかわらず、比較例のペーストと同じ性能を有したことを示す。